(57)【特許請求の範囲】
【請求項１】
０．０１〜３５ｇ／Ｌの炭素数２以上の脂肪族アミンとグリシジル化合物との反応により得られる脂肪族アミン誘導体と１〜６５ｇ／Ｌの亜鉛と２０〜３００ｇ／Ｌの水酸化アルカリと０．００１〜１０ｇ／Ｌのベンゾイミダゾール類、ベンゾオキサゾール類のいずれか１種以上を含有するアルカリジンケート電気亜鉛めっき浴。
【請求項２】
０．０１〜３５ｇ／Ｌの炭素数２以上の脂肪族アミンとグリシジル化合物との反応により得られる脂肪族アミン誘導体と１〜６５ｇ／Ｌの亜鉛と２０〜３００ｇ／Ｌの水酸化アルカリと０．００１〜１０ｇ／Ｌのベンゾイミダゾール類、ベンゾオキサゾール類のいずれか１種以上を含有するアルカリジンケート電気亜鉛めっき浴。
（ただし、前記めっき浴は以下のジアリルアンモニウム−二酸化硫黄−共重合体を含まない。
一般構造式Ｉを有し、２４０ｇ／Ｍｏｌ〜１００００ｇ／Ｍｏｌの平均分子量を有し、その際、Ｒ１及びＲ２は互いに無関係に選択され、水素基、アルキル基、ヒドロキシアルキル基、アルケニル基、アルキニル基、アラルキル基又はフェニル基であり、Ｘ-＝Ｆ-，Ｃｌ-，Ｂｒ-，Ｉ-であるジアリルアンモニウム−二酸化硫黄−共重合体。
【化１】
0004849749.tif 000005
）
【請求項３】
めっき浴の温度が２０〜７０℃であり、陰極平均電流密度が０．１〜４０Ａ／ｄｍ2である請求項１又は２に記載のめっき浴を用いるめっき方法。
【発明の詳細な説明】
【０００１】
【発明の属する技術分野】
本発明は、アルカリ性電気亜鉛めっき浴およびめっき方法に関するものである。
【０００２】
【従来の技術】
亜鉛めっきの防食機能が広く知られたのは１６０〜１７０年前のことであるが、当時は猛毒のシアン化物が使用されていた。その後、シアン化物の排水が問題となり、シアン化物を含まないさまざまな浴が開発されてきた。その中でも、広く採用されているのはアルカリジンケート浴と弱酸性浴である。
もちろん現在でもシアン浴は数多く残っている。昨今の環境問題という課題を考えると猛毒を使用しているシアン浴や、窒素や硼素を多く使用している弱酸性浴から、環境への悪影響が少ないアルカリジンケート浴へ移行していかなければならないが、従来の技術では、アルカリジンケート浴は、
１．弱酸性浴に比べて、電流効率が低い（めっき電着速度が遅い）。
２．弱酸性浴・シアン浴に比べて、めっき浴の使用温度範囲が狭い。
３．弱酸性浴・シアン浴に比べて、使用電流密度範囲が狭い。
４．亜鉛濃度が高くなると光沢範囲が狭くなる、皮膜物性が低下する。
等の問題で現在に至っている。特に、生産性を高めるために、めっき浴の高濃度化、めっき処理の高温度化により電流効率を改善すると、高電流密度部の粗めっき、低電流密度部の光沢低下などの弊害が起こり、光沢電流密度範囲が極端に狭くなり、実用は難しい。
【０００３】
【発明が解決しようとする課題】
本発明は、従来技術の種々の問題点を解決し、低公害性且つ生産性の高いめっき浴およびめっき方法を提供することにある。アルカリジンケート浴の特徴である容易な排水処理性・均一電着性・ツキマワリ性を生かし、使用温度範囲・使用電流密度範囲・使用濃度範囲を広げて、電流効率を高くして金属析出速度を速くすることにより、生産性を高めることのできるアルカリジンケート電気亜鉛めっき浴およびめっき方法を提供するものである。
【０００４】
【課題を解決するための手段】
本発明者らは、前記の従来技術の問題を解決するために鋭意検討した結果、アルカリジンケート浴にベンゾイミダゾール類、ベンゾチアゾール類、ベンゾオキサゾール類のいずれか１種以上を含有させることによって、光沢範囲が拡大し、さらに炭素数２以上の脂肪族アミンとグリシジル化合物との反応物を組合わせることによって、広いめっき浴濃度範囲、広いめっき処理温度範囲において、従来よりも実用電流密度範囲が飛躍的に拡大できることを見出した。
【０００５】
従って、本発明は、１〜６５ｇ／Ｌの亜鉛と２０〜３００ｇ／Ｌの水酸化アルカリと０．００１〜１０ｇ／Ｌのベンゾイミダゾール類、ベンゾチアゾール類、ベンゾオキサゾール類のいずれか１種以上を含有することを特徴とするアルカリジンケート電気亜鉛めっき浴である。
更に、本発明は、０．０１〜３５ｇ／Ｌの炭素数２以上の脂肪族アミンとグリシジル化合物との反応により得られる脂肪族アミン誘導体を含有することを特徴とする前記のアルカリジンケート電気亜鉛めっき浴である。
【０００６】
【発明の実施の形態】
以下、本発明のアルカリジンケート電気亜鉛めっき浴およびめっき方法に関し詳細に説明する。本発明において、広い範囲の温度、電流密度、濃度条件で使用できる優れた亜鉛めっきを得るためには、金属イオンで表して１〜６５ｇ／Ｌ、好ましくは８〜５０ｇ／Ｌの亜鉛と、２０〜３００ｇ／Ｌ、好ましくは４０〜２２０ｇ／Ｌの水酸化アルカリと０．００１〜１０ｇ／Ｌ、好ましくは０．００５〜５ｇ／Ｌのベンゾイミダゾール類、ベンゾチアゾール類、ベンゾオキサゾール類を含有し、さらに０．０１〜３５ｇ／Ｌ、好ましくは０．１〜２５ｇ／Ｌの炭素数２以上の脂肪族アミンとグリシジル化合物との反応により得られる脂肪族アミン誘導体を含有する。
【０００７】
金属イオン濃度については、前記の範囲より少ないとめっき析出速度が遅く、必要とする膜厚を得るのに長時間を要し、また高いと高電流密度部にコゲと呼ばれる現象を生じたり、皮膜物性の低下を招いたりする。
【０００８】
水酸化アルカリは、例えば水酸化カリウム、水酸化ナトリウム等である。濃度として前記の範囲よりも少ないとめっき浴の電導性が低下してツキマワリ性が悪くなり、高いと電流効率が低下して膜厚が得られにくくなる。
【０００９】
ベンゾイミダゾール類、ベンゾチアゾール類、ベンゾオキサゾール類は、前記の範囲より少ないと均一電着性、ツキマワリ性が悪くなり、多いと金属析出速度が遅くなったり、不めっき等の問題が発生する。
【００１０】
ベンゾイミダゾール類としては、１−メチルベンゾイミダゾールや１−エチルベンゾイミダゾール、１−ベンジルベンゾイミダゾール、１，２−ジメチルベンゾイミダゾール、２（３Ｈ）−ベンゾイミダゾロン、オキソベンゾイミダゾール、２−アミノベンゾイミダゾール、２−グアニジノベンゾイミダゾール、２−ベンゾイミダゾールカルボン酸、２−ベンゾイミダゾリル酢酸、β−（２−ベンゾイミダゾリル）プロピオン酸、フェニレンチオ尿素、５−メチルメルカプトベンゾイミダゾール等や、ベンゾチアゾール類としては、２−メチルベンゾチアゾールや２−オキシベンゾチアゾール、２−アミノベンゾチアゾール、７−ニトロベンゾチアゾール、２−ベンゾチアゾールカルボン酸、ベンゾチアゾール−２−アルデヒド、２，２’−ジベンゾチアゾリルスルフィド、２−メルカプト［１，２］チアゾール等や、ベンゾオキサゾール類としては、２−メチルベンゾオキサゾールや２，４，６−トリメチルベンゾオキサゾール、２−クロルベンゾオキサゾール、２−オキシベンゾオキサゾール、２−アミノベンゾオキサゾール、２−メルカプトベンゾオキサゾール、２−ベンゾオキサゾールカルボン酸、２−ヒドラジノベンゾオキサゾール等が挙げられる。
【００１１】
炭素数２以上の脂肪族アミンとグリシジル化合物との反応により得られる脂肪族アミン誘導体としては、前記の範囲より少ないと、本発明の効果が得られにくくなると同時に、めっき金属の析出に対する抑制力が低下するために光沢のない金属析出外観となり、多いと抑制力が過剰になるために金属析出速度が低下したり、析出皮膜の応力増加による、皮膜物性の悪化、密着性の低下等の問題が発生する。
【００１２】
本発明に使用される脂肪族アミン誘導体は、炭素数２以上の脂肪族アミンとグリシジル化合物、必要に応じニコチン酸、尿酸、尿素、チオ尿素の１種以上を加え反応させて得られるものである。
【００１３】
この脂肪族アミン誘導体の原料として使用できる炭素数２以上の脂肪族アミンとしては、トリエタノールアミンやエチレンジアミン、ペンタエチレンヘキサミン、ジアミノプロパン、ジエチレントリアミン、エチルアミノエタノール、アミノプロピルエチレンジアミン、ビスアミノプロピルピペラジン、ヘキサメチレンテトラミン、イソプロパノールアミン、アミノアルコール、イミダゾール、ピコリン、ピペラジン、メチルピペラジン、モルホリン、ヒドロキシエチルアミノプロピルアミン、テトラメチルプロピレンジアミン、ジメチルアミノプロピルアミン等や、さらにはこれらのアミンのメチル化、エチル化物などがある。また、これらの脂肪族アミンとグリシジル化合物の反応にニコチン酸、尿酸、尿素、チオ尿素の１種以上を含めることで、得られる脂肪族アミン誘導体が光沢範囲の拡大に有効である場合もある。
【００１４】
グリシジル化合物としては、エピクロルヒドリン、アリルグリシジルエーテル、ブチルグリシジルエーテル、フェニルグリシジルエーテル、グリシドール、メチルグリシジルエーテル、２−エチルヘキシルグリシジルエーテル、グリセロールジグリシジルエーテル、エチレングリコールジグリシジルエーテル、セカンダリーブチルフェノールジグリシジルエーテル、グリシジルメタクリレート等がある。
【００１５】
本発明のめっき浴は、光沢性の向上、ツキマワリ性の向上を図るために、さらにジクロロベンズアルデヒド、エチルヒドロキシルアルデヒド、オクチルアルデヒド、ｏ−クロロベンズアルデヒド、ｐ−クロロベンズアルデヒド、ｐ−ヒドロキシベンズアルデヒド、アセトアルデヒド、アニスアルデヒド、エチルバニリン、シンナムアルデヒド、サリチルアルデヒド、バニリン、ベラトルアルデヒド、ヘリオトロピン、ベンズアルデヒド等のアルデヒドを含有することができる。
【００１６】
次に本発明のめっき浴でめっきを行なう適当な条件は、めっき浴の温度が２０〜７０℃、好ましくは２５〜５０℃であり、陰極平均電流密度が０．１〜４０Ａ／ｄｍ2、好ましくは１〜２０Ａ／ｄｍ2である。これより低いめっき浴温度では、金属析出速度の低下や皮膜物性の悪化が起こり、これより高いめっき浴温度では、ポリアルキレンポリアミン類の異常な消耗や皮膜外観の悪化、作業環境の危険性増大等の問題がある。また、陰極電流密度が前記の範囲より低いと金属析出速度が遅く、高いと高電流密度部にコゲと呼ばれる現象を生じたり、皮膜物性の低下を招いたりする。
【００１７】
本発明に従うめっき浴は、めっき膜厚のさらなる向上、均一電着性、ツキマワリ性、めっき外観向上のために、めっき液の撹拌、例えば空気撹拌、ポンプ循環、撹拌翼の設置や、被めっき物の揺動、例えば水平動、上下動、前後動のカソードロッカー、被めっき物の回転や超音波、被めっき物への液噴射等および／またはこれらの組み合わせが有効である。
【００１８】
【実施例】
以下、実施例により本発明を説明する。試験片は、５０×１００×２ｍｍの鉄板を用い、液量２Ｌでの静止めっき試験を行なった。膜厚はケイ光Ｘ線微少部膜厚計（セイコー電子（株）製ＳＦＴ−８０００）にて被めっき物の中心部を測定した。めっき外観は、陽極に向いている面を表側とし、その半対面を裏側として評価した（図１を参照）。密着性試験は、２００℃−４時間ベーキング後のめっき表面を観察した。
【００１９】
［実施例１〜３］
亜鉛濃度１０．１ｇ／Ｌ、水酸化カリウム１３０．４ｇ／Ｌ、構造式（１）で示すポリマー２ｇ／Ｌ、１−エチルベンゾイミダゾール０．１ｇ／Ｌの浴でめっきを行なった。比較例１〜３として亜鉛濃度１０．１ｇ／Ｌ、水酸化ナトリウム１３０．４ｇ／Ｌ、従来のアルカリジンケートめっき浴用光沢剤（Ｈ−１２１８Ｋ日本表面化学（株）製）６ｍｌ／Ｌの浴でめっきを行ない、めっき膜厚および外観を比較した。それぞれ電流密度２、５、１０Ａ／ｄｍ2、温度２５℃、めっき時間１０分。この結果を表１に示す。
【化１】
0004849749.tif 000002
【００２０】
［実施例４〜６］
亜鉛濃度３８．３ｇ／Ｌ、水酸化ナトリウム１４０．０ｇ／Ｌ、ヘキサメチレントリアミンと尿素とグリシドールとの反応物２ｇ／Ｌ、２−グアニジノベンゾチアゾール０．０５ｇ／Ｌ、アニスアルデヒド０．０１ｇ／Ｌの浴でめっきを行なった。比較例４〜６として亜鉛濃度３８．３ｇ／Ｌ、水酸化ナトリウム１４０．０ｇ／Ｌ、従来のアルカリジンケートめっき浴用光沢剤（Ｈ−１２１８Ｋ日本表面化学（株）製）６ｍ１／Ｌの浴でめっきを行ない、めっき膜厚および外観を比較した。それぞれ電流密度５Ａ／ｄｍ2、温度２５、３５、４５℃、めっき時間５分。この結果を表１に示す。
【００２１】
［実施例７］
亜鉛濃度２５．２ｇ／Ｌ、水酸化カリウム１４８．８ｇ／Ｌ、エチレンジアミンとアミノアルコールとエピクロルヒドリンとの反応物２ｇ／Ｌ、２−ベンゾオキサゾールカルボン酸０．０２ｇ／Ｌ、バニリン０．０５ｇ／Ｌの浴でめっきを行なった。比較例７として亜鉛濃度２５．２ｇ／Ｌ、水酸化ナトリウム１４８．８ｇ／Ｌ、従来のアルカリジンケートめっき浴用光沢剤（Ｈ−１２１８Ｋ日本表面化学（株）製）６ｍｌ／Ｌの浴でめっきを行ない、めっき膜厚および外観を比較した。それぞれ電流密度３Ａ／ｄｍ2、温度４０℃、めっき時間５分。この結果を表１に示す。
【００２２】
［実施例８］
亜鉛濃度４０．９ｇ／Ｌ、水酸化ナトリウム１３５．２ｇ／Ｌ、構造式（２）で示すポリマー２．５ｇ／Ｌ、フェニレンチオ尿素０．０５ｇ／Ｌの浴でめっきを行なった。比較例８として亜鉛濃度４０．９ｇ／Ｌ、水酸化ナトリウム１３５．２ｇ／Ｌ、従来のアルカリジンケートめっき浴用光沢剤（Ｈ−１２１８Ｋ日本表面化学（株）製）６ｍ１／Ｌの浴でめっきを行ない、めっき膜厚および外観を比較した。それぞれ電流密度１５Ａ／ｄｍ2、温度４０℃、めっき時間５分。この結果を表１に示す。
【化２】
0004849749.tif 000003
【００２３】
［実施例９］
亜鉛濃度１２．１ｇ／Ｌ、水酸化カリウム１２０．０ｇ／Ｌ、アミノプロピルエチレンジアミンとモノクロルヒドリンとの反応物１ｇ／Ｌ、１−ビニルベンゾチアゾール０．０４ｇ／Ｌ、アニスアルデヒド０．０５ｇ／Ｌの浴でめっきを行なった。比較例９として亜鉛濃度１２．１ｇ／Ｌ、水酸化ナトリウム１１９．２ｇ／Ｌ、従来のアルカリジンケートめっき浴用光沢剤（Ｈ−１２１８Ｋ日本表面化学（株）製）６ｍ１／Ｌの浴でめっきを行ない、めっき膜厚および外観を比較した。それぞれ電流密度１０Ａ／ｄｍ2、温度３０℃、めっき時間５分。この結果を表１に示す。
【００２４】
［実施例１０］
亜鉛濃度５０．０ｇ／Ｌ、水酸化ナトリウム１６０．０ｇ／Ｌ、構造式（１）で示すポリマー３ｇ／Ｌ、１，２−ジメチルベンゾオキサゾール０．０５ｇ／Ｌ、Ｐ−ヒドロキシベンズアルデヒド０．２ｇ／Ｌの浴でめっきを行なった。比較例１０として亜鉛濃度５０．０ｇ／Ｌ、水酸化ナトリウム１６０．０ｇ／Ｌ、従来のアルカリジンケートめっき浴用光沢剤（Ｈ−１２１８Ｋ日本表面化学（株）製）６ｍ１／Ｌの浴でめっきを行ない、めっき膜厚および外観を比較した。それぞれ電流密度７Ａ／ｄｍ2、温度３５℃、めっき時間５分、エアー撹拌。この結果を表１に示す。
【００２５】
［実施例１１］
亜鉛濃度２４．９ｇ／Ｌ、水酸化ナトリウム１５０．４ｇ／Ｌ、アミノエチルプロピルアミンと尿素とジエチルエーテル塩素付加物の反応物３ｇ／Ｌ、２（３Ｈ）−ベンゾイミダゾロン０．０５ｇ／Ｌの浴でめっきを行なった。比較例１１として亜鉛濃度２４．９ｇ／Ｌ、水酸化ナトリウム１５０．４ｇ／Ｌ、従来のアルカリジンケートめっき浴用光沢剤（Ｈ−１２１８Ｋ日本表面化学（株）製）６ｍ１／Ｌの浴でめっきを行ない、めっき膜厚および外観を比較した。それぞれ電流密度３Ａ／ｄｍ2、温度５０℃、めっき時間１０分、エアー撹拌。この結果を表１に示す。
【００２６】
［実施例１２］
亜鉛濃度４０．９ｇ／Ｌ、水酸化ナトリウム１４０．８ｇ／Ｌ、構造式（２）で示すポリマー２ｇ／Ｌ、５−メチルメルカプトベンゾチアゾール０．００５ｇ／Ｌ、バニリン０．２ｇ／Ｌの浴でめっきを行なった。比較例１２として亜鉛濃度４０．９ｇ／Ｌ、水酸化ナトリウム１４０．８ｇ／Ｌ、従来のアルカリジンケートめっき浴用光沢剤（Ｈ−１２１８Ｋ日本表面化学（株）製）６ｍｌ／Ｌの浴でめっきを行ない、めっき外観、密着性を比較した。それぞれ電流密度２Ａ／ｄｍ2、温度２５℃、めっき時間１０分。この結果を表１に示す。
【００２７】
［実施例１３］
亜鉛濃度２０．３ｇ／Ｌ、水酸化カリウム１３２．０ｇ／Ｌ、ジメチルアミノプロピルアミンとニコチン酸とブチルグリシジルエーテルとの反応物２ｇ／Ｌ、７−クロロ−２−メルカプトベンゾオキサゾール０．０５ｇ／Ｌの浴でめっきを行なった。比較例１３として亜鉛濃度２０．３ｇ／Ｌ、水酸化ナトリウム１３１．２ｇ／Ｌ、従来のアルカリジンケートめっき浴用光沢剤（Ｈ−１２１８Ｋ日本表面化学（株）製）６ｍ１／Ｌの浴でめっきを行ない、めっき外観密着性を比較した。それぞれ電流密度１５Ａ／ｄｍ2、温度２５℃、めっき時間１０分。この結果を表１に示す。
【００２８】
［実施例１４］
亜鉛濃度１０．９ｇ／Ｌ、水酸化ナトリウム１１６．０ｇ／Ｌ、アミノエチルアミノプロピルアミンと尿素とブチルグリシジルエーテルとの反応物１．５ｇ／Ｌ、２−アミノメチルベンゾイミダゾール０．０２ｇ／Ｌ、ｏ−クロロベンズアルデヒド０．１ｇ／Ｌの浴でめっきを行なった。比較例１４として亜鉛濃度１０．９ｇ／Ｌ、水酸化ナトリウム１１６．０ｇ／Ｌ、従来のアルカリジンケートめっき浴用光沢剤（Ｈ−１２１８Ｋ日本表面化学（株）製）６ｍｌ／Ｌの浴でめっきを行ない、めっき外観、密着性を比較した。それぞれ電流密度２Ａ／ｄｍ2、温度５５℃、めっき時間１０分。この結果を表１に示す。
【００２９】
［実施例１５〜１６］
亜鉛濃度３０．０ｇ／Ｌ、水酸化ナトリウム１４５．６ｇ／Ｌ、構造式（１）で示すポリマー１ｇ／Ｌ、２−ベンゾチアゾールスルホン酸０．０５ｇ／Ｌ、アニスアルデヒド０．２ｇ／Ｌの浴でめっきを行なった。比較例１５〜１６として亜鉛濃度３０．０ｇ／Ｌ、水酸化ナトリウム１４５．６ｇ／Ｌ、従来のアルカリジンケートめっき浴用光沢剤（Ｈ−１２１８Ｋ日本表面化学（株）製）６ｍ１／Ｌの浴でめっきを行ない、めっき膜厚および外観を比較した。それぞれ電流密度１Ａ／ｄｍ2、温度４０℃、めっき時間５分、被めっき物揺動有無２ｃｍ／２秒。この結果を表１に示す。
【００３０】
［実施例１７〜１９］
亜鉛濃度４０．０９／Ｌ、水酸化ナトリウム１４０．６ｇ／Ｌ、構造式（２）で示すポリマー４ｇ／Ｌ、２−メルカプトベンズイミダゾール０．０５ｇ／Ｌの浴でめっきを行なった。比較例１７〜１９として亜鉛濃度４０．０ｇ／Ｌ、水酸化ナトリウム１４０．６ｇ／Ｌ、従来のアルカリジンケートめっき浴用光沢剤（Ｈ−１２１８Ｋ日本表面化学（株）製）１０ｍｌ／Ｌの浴でめっきを行ない、めっき膜厚および外観、密着性を比較した。それぞれ電流密度５、１０、２０Ａ／ｄｍ2、温度４０℃、めっき時間１０分、被めっき物揺動２ｃｍ／２秒。この結果を表１に示す。
【００３１】
【表１】
0004849749.tif 000004
【図面の簡単な説明】
【図１】めっき外観の評価に使用した静止めっき試験の概略を示す図である。
【図１】
0004849749.tif 000006